БУТИЛКАУЧУК, СОДЕРЖАЩИЙ АЛЛИЛОВЫЙ СПИРТ

1. Способ получения бутилкаучука с функциональными группами аллилового спирта, включающий контакт эпоксидированного бутилкаучука с бензойной кислотой, аналогом бензойной кислоты или алкановой кислотой с 1-7 атомами углерода.
2. Способ по п. 1, причем эпоксидированный бутилкаучук контактирует с бензойной кислотой или аналогом бензойной кислоты, причем бензойная кислота или аналог бензойной кислоты представляет собой соединение формулы (I):
1
2
3
4
5
где R, R, R, R и R независимо являются водородом, метилом, этилом, фенилом, хлором или бромом.
3. Способ по п. 2, причем бензойная кислота или аналог бензойной кислоты содержит мета-хлорбензойную кислоту.
4. Способ по п. 1, причем эпоксидированный бутилкаучук контактирует с алкановой кислотой с 1-7 атомами углерода, предпочтительно алкановой кислотой с 1-7 атомами углерода формулы (II):
6
где R представляет собой водород, метил, этил, пропил, бутил, пентил или гексил.
5. Способ по п. 1, причем эпоксидированный бутилкаучук и кислота контактируют в отсутствии растворителя.
6. Способ по п. 1, причем бутилкаучук с функциональными группами аллилового спирта получают из эпоксидированного бутилкаучука и кислоты при температуре около 95°С или выше, или от около 95°С до около 200°С или от около 140°С до около 180°С.
7. Способ по п. 5, причем эпоксидированный бутилкаучук контактирует с кислотой в течение промежутка времени около 10 минут или более.
8. Способ по одному из пп. 1-7, дополнительно включающий эпоксидирование бутилкаучука с помощью пероксибензойной кислоты, аналога пероксибензойной кислоты или пероксиалкановой кислоты с 1-7 атомами углерода с образованием полимерного копаунда, содержащего эпоксидированный бутилкаучук и бензойную кислоту, аналог бензойной кислоты или алкановую кислоту с 1-7 атомами углерода, и допускает получение бутилкаучука с функциональными группами аллилового спирта in situ из эпоксидированного бутилкаучука и бензойной кислоты, аналога бензойной кислоты или алкановой кислоты с 1-7 атомами углерода.
9. Способ по п. 8, причем бутилкаучук и пероксикислота контактируют в отсутствии растворителя.
10. Способ по п. 9, причем бутилкаучук представляет собой негалогенированный или галогенированный бутилкаучук.
11. Способ по п. 9 или 10, причем бутилкаучук содержит изоолефиновый сополимер, содержащий повторяющиеся звенья, производные по меньшей мере одного изоолефинового мономера, и повторяющиеся звенья, производные по меньшей мере от одного мультиолефинового мономера.
12. Способ по п. 11, причем изоолефиновый мономер содержит изобутен и/или по меньшей мере один мультиолефиновый мономер содержит изопрен.
13. Полимерный компаунд, содержащий эпоксидированный бутилкаучук и бензойную кислоту, аналог бензойной кислоты или алкановую кислоту с 1-7 атомами углерода.
14. Полимерный компаунд по п. 13, причем указанная кислота включает бензойную кислоту или аналог бензойной кислоты, и бензойная кислота или аналог бензойной кислоты представляет собой соединение формулы (I):
1
2
3
4
5
где R, R, R, R и R независимо являются водородом, метилом, этилом, фенилом, хлором или бромом.
15. Полимерный компаунд по п. 14, причем бензойная кислота или аналог бензойной кислоты включает мета-хлорбензойную кислоту или причем указанная кислота включает алкановую кислоту с 1-7 атомами углерода, и алкановая кислота с 1-7 атомами углерода представляет собой соединение формулы (II):
6
где R представляет собой водород, метил, этил, пропил, бутил, пентил или гексил.
16. Полимерный компаунд по одному из пп. 14 и 15, полученный смешиванием бутилкаучука и бензойной кислоты, аналога бензойной кислоты или алкановой кислоты с 1-7 атомами углерода в отсутствии растворителя.